(57)【特許請求の範囲】
【請求項１】
真空槽内で少なくとも２つ以上の蒸発源から蒸発させた蒸着材料である有機材料を基板表面に堆積させて薄膜を形成する真空蒸着装置において、前記各蒸発源を制御して前記基板表面の膜厚若しくは蒸着速度を制御する為の水晶発振式膜厚計を前記真空槽内に少なくとも２つ以上備え、前記水晶発振式膜厚計は複数の水晶振動子を備えており、前記一の蒸発源の膜厚モニタリング位置に配置される前記一の水晶発振式膜厚計は、予め残余のうちの他の蒸発源から蒸発させた前記一の蒸発源から蒸発させる有機材料Ａとは異なる有機材料Ｂを、前記他の蒸発源の膜厚モニタリング位置において一定膜厚形成したら次の水晶振動子に交換することで前記他の蒸発源の膜厚モニタリング位置に配置された前記水晶発振式膜厚計に備える前記複数の水晶振動子上に蒸着して、この残余のうちの他の蒸発源での前記基板への蒸着工程における膜厚モニタリングと同時に一定膜厚の前記有機材料Ｂ下地膜を夫々に形成した前記複数の有機材料Ｂ下地膜付の水晶振動子を備えた構成とし、この有機材料Ｂ下地膜付の水晶振動子を備えた前記一の水晶発振式膜厚計により、前記一の蒸発源での前記基板への蒸着工程における膜厚モニタリングを行う構成としたことを特徴とする真空蒸着装置。
【請求項２】
前記真空槽は、複数の有機蒸着室から構成され、各有機蒸着室には前記各蒸発源と前記水晶発振式膜厚計が配設され、この一の有機蒸着室に配設する前記水晶発振式膜厚計の前記複数の水晶振動子は、予め残余のうちの他の有機蒸着室の前記蒸発源から蒸発させた前記有機材料Ｂを、一定膜厚形成したら次の水晶振動子に交換することでこの複数の水晶振動子上に夫々前記有機材料Ｂ下地膜を形成し、この有機材料Ｂ下地膜付の水晶振動子を備えた水晶発振式膜厚計により、前記一の有機蒸着室の前記蒸発源での蒸着工程における膜厚モニタリングを行う構成としたことを特徴とする請求項１記載の真空蒸着装置。
【請求項３】
前記各水晶振動子上に形成する前記有機材料Ｂ下地膜は、少なくとも２μｍ以上の膜厚としたことを特徴とする請求項１，２のいずれか１項に記載の真空蒸着装置。
【請求項４】
前記水晶振動子の表面と裏面に形成される電極膜は、Ａｌ若しくはＡｌを主成分とする複数の金属から形成したことを特徴とする請求項１〜３のいずれか１項に記載の真空蒸着装置。
【請求項５】
前記水晶発振式膜厚計を移動する移動機構を備え、前記残余のうちの他の蒸発源から蒸発された前記有機材料Ｂを、膜厚若しくは蒸着速度を制御しながら、前記各水晶振動子上に蒸着して前記有機材料Ｂ下地膜を形成し、この残余のうちの他の蒸発源による蒸着工程終了後に、この水晶発振式膜厚計を前記移動機構により移動して、前記一の蒸発源から蒸発された前記有機材料Ａが前記有機材料Ｂ下地膜付水晶振動子上に形成されることで、この一の蒸発源を制御して前記基板表面の膜厚若しくは蒸着速度を制御しこの一の蒸発源での蒸着工程における膜厚モニタリングを行うように構成したことを特徴とする請求項１〜４のいずれか１項に記載の真空蒸着装置。
【請求項６】
前記有機材料Ａ及び有機材料Ｂは、有機ＥＬデバイスを製造するための有機材料であることを特徴とする請求項１〜５のいずれか１項に記載の真空蒸着装置。
【発明の詳細な説明】
【技術分野】
【０００１】
本発明は、減圧雰囲気を保持する真空槽内で基板に薄膜を形成させる真空蒸着装置であって、膜厚若しくは蒸着速度（膜厚レート）を制御するための水晶発振式膜厚計を備えた真空蒸着装置に関するものである。
【背景技術】
【０００２】
真空蒸着法により基板に薄膜を形成させる真空蒸着装置において、膜厚及び蒸着速度（膜厚レート）を制御するために膜厚計が用いられている。この膜厚計には測定方式により様々な種類のものがあるが、水晶振動子法が広く用いられている。
【０００３】
水晶振動子法を用いた水晶発振式膜厚計は、水晶振動子の表面に蒸着物質が付着すると共振振動がその質量変化によって変化することを利用したもので、例えば、この共振振動（発振周波数）の変化を測定することで膜厚や膜厚レートを計測し、これを蒸発源の加熱制御装置にフィードバックして、基板への蒸着薄膜の膜厚レートを一定に制御し膜厚を管理するものである。
【０００４】
また、このような水晶振動式膜厚計による膜厚測定（膜厚モニタリング）に際して、水晶振動子の電極膜上に薄膜が厚く蒸着されると、共振振動が不安定になったり、水晶振動子の等価直列抵抗（クリスタルインピーダンス）が上昇し、水晶振動子を流れる電流が低下して、共振振動が測定できなくなるといった現象が発生する。そのため、このように厚く蒸着されて共振振動が測定できなくなると、水晶振動子の寿命であると判断し、水晶振動子を新しい水晶振動子に交換している。
【０００５】
具体的には、例えばこの水晶振動子の交換を真空槽内で連続して行えるように、複数の水晶振動子を保持する水晶ホルダを回転して、切換え使用している。
【０００６】
従来、この水晶振動子の寿命を長くするためには、特許文献１（特開２０００−１０１３８７号公報）によれば、薄膜が厚く蒸着されてもこの膜の割れや剥離が発生しにくいようにするために、水晶振動子の成膜面の電極膜上に軟質金属膜を予め形成することで、膜の内部応力を緩和して膜の剥離や割れを防止している。
【０００７】
また、特許文献２（特開２０１４−７０２３８号公報）によれば、真空チャンバ内に少なくとも２つ以上の蒸発源とそれに対応する膜厚センサを有し、一方の蒸発源から水晶振動子表面に付着しにくい材料が蒸発しこれをモニタリングする膜厚センサに、予め他方の蒸発源から蒸発する材料を導入するように構成することで、付着しにくい材料を蒸着する前に密着性のよい材料で水晶振動子表面に下地膜を形成しておき、付着しにくい材料でも正確な蒸発レートを検出できるようにしている。
【先行技術文献】
【特許文献】
【０００８】
【特許文献１】特開２０００−１０１３８７号公報
【特許文献２】特開２０１４−７０２３８号公報
【発明の概要】
【発明が解決しようとする課題】
【０００９】
しかしながら、特許文献１により知られた水晶振動子上に予め金属膜を形成する方法は、成膜材料の剥離を防ぎ、共振振動の不安定性を解消し、水晶振動子の寿命を長くする方法ではあるが、水晶振動子上に形成された膜が剥離せずとも、水晶振動子の等価直列抵抗が上昇し、水晶振動子を流れる電流が低下することで、共振振動が測定できなくなる場合があるために、水晶振動子の寿命を長くすることはできない。
【００１０】
また、特許文献２により知られた一方の蒸発源に設けた付着しにくい材料の膜厚センサに、他方の蒸発源から蒸発する材料を導入して下地膜を予め形成する方法は、前記一方の蒸発源に対して適切な位置に配置された膜厚センサに、プレコート用導入管を通して他方の蒸発源の材料を導入するので、十分な蒸着レートが確保できず、かつこの膜厚センサ（水晶振動子表面）に予め形成する下地膜はムラになりやすい。更に、この他方の蒸発源からの付着し易い材料の導入はその膜厚をモニタリングしていないので、正確な膜厚の下地膜を形成することもできない。
【００１１】
即ち、たとえ蒸着膜の剥離や割れが防止できたとしても、蒸着材料として比重が小さい有機材料を蒸着する場合は、この有機材料が電極上に成膜されていきその蒸着膜の膜厚が大きくなるほど水晶振動子の厚みすべり振動に追従できなくなるため、振動自体は維持されても蒸着膜の膜厚が厚くなるほど等価直列抵抗が上昇するため、発振周波数が測定できなくなるという問題は十分に解決することができない。特に下地膜が金属膜では、有機材料との膜界面により等価直列抵抗が上昇することを抑制できず、水晶発振式膜厚計の寿命はやはり短く、長くすることはできない。
【００１２】
また、特に有機ＥＬデバイスを製造するための蒸着材料は、比重が小さい有機材料であり、水晶振動子表面の電極膜（例えばＡｕやＡｇ）との密着性が悪く、水晶振動子の厚みすべり振動に追従できず、金属下地膜を設けていても、いわばこの有機材料が電極膜上にただ載置されている状態となるため、蒸着膜の膜厚が増すと等価直列抵抗値が上昇するために、水晶振動子の寿命は短い。
【００１３】
また、膜厚モニタリングしていない有機材料を水晶振動子表面に導入管を通して導入する方法では、十分な量の膜厚が均一に形成された下地膜付水晶振動子を複数個形成することができず、量産稼動装置の運用に対応することができない。
【００１４】
本発明は、上記問題点を見い出しこれを解決したもので、水晶発振式膜厚計により膜厚や蒸着速度を制御しながら、この膜厚モニタリングによってこの水晶発振式膜厚計の複数の水晶振動子表面にこの（残余のうちの他の）蒸発源から蒸発させた有機材料を蒸着して所定膜厚の有機材料下地膜を予め形成し、この十分な量の膜厚が均一に形成された所定膜厚の下地膜付水晶振動子を複数備えた水晶発振式膜厚計を用いて、（一の）蒸発源から蒸発された有機材料をその膜厚や蒸着速度を制御しながら蒸着することで、水晶振動子の等価直列抵抗の上昇を抑制して、長寿命化が図れ、また前述のように前記有機材料下地膜を均一にして一定膜厚に形成でき、しかも蒸着工程とは別の成膜工程を要さずに効率良く予め形成できる画期的な真空蒸着装置を提供することを目的としている。
【課題を解決するための手段】
【００１５】
添付図面を参照して本発明の要旨を説明する。
【００１６】
真空槽１内で少なくとも２つ以上の蒸発源２から蒸発させた蒸着材料である有機材料を基板３表面に堆積させて薄膜を形成する真空蒸着装置において、前記各蒸発源２を制御して前記基板３表面の膜厚若しくは蒸着速度を制御する為の水晶発振式膜厚計Ｍを前記真空槽１内に少なくとも２つ以上備え、前記水晶発振式膜厚計Ｍは複数の水晶振動子４を備えており、前記一の蒸発源２の膜厚モニタリング位置に配置される前記一の水晶発振式膜厚計Ｍは、予め残余のうちの他の蒸発源２から蒸発させた前記一の蒸発源２から蒸発させる有機材料Ａとは異なる有機材料Ｂを、前記他の蒸発源２の膜厚モニタリング位置において一定膜厚形成したら次の水晶振動子４に交換することで前記他の蒸発源２の膜厚モニタリング位置に配置された前記水晶発振式膜厚計Ｍに備える前記複数の水晶振動子４上に蒸着して、この残余のうちの他の蒸発源２での前記基板３への蒸着工程における膜厚モニタリングと同時に一定膜厚の前記有機材料Ｂ下地膜を夫々に形成した前記複数の有機材料Ｂ下地膜６付の水晶振動子４を備えた構成とし、この有機材料Ｂ下地膜６付の水晶振動子４を備えた前記一の水晶発振式膜厚計により、前記一の蒸発源２での前記基板３への蒸着工程における膜厚モニタリングを行う構成としたことを特徴とする真空蒸着装置に係るものである。
【００１７】
また、前記真空槽１は、複数の有機蒸着室12から構成され、各有機蒸着室12には前記各蒸発源２と前記水晶発振式膜厚計Ｍが配設され、この一の有機蒸着室12に配設する前記水晶発振式膜厚計Ｍの前記複数の水晶振動子４は、予め残余のうちの他の有機蒸着室12の前記蒸発源２から蒸発させた前記有機材料Ｂを、一定膜厚形成したら次の水晶振動子４に交換することでこの複数の水晶振動子４上に夫々前記有機材料Ｂ下地膜６を形成し、この有機材料Ｂ下地膜６付の水晶振動子４を備えた水晶発振式膜厚計Ｍにより、前記一の有機蒸着室12の前記蒸発源２での蒸着工程における膜厚モニタリングを行う構成としたことを特徴とする請求項１記載の真空蒸着装置に係るものである。
【００１８】
また、前記各水晶振動子４上に形成する前記有機材料Ｂ下地膜６は、少なくとも２μｍ以上の膜厚としたことを特徴とする請求項１，２のいずれか１項に記載の真空蒸着装置に係るものである。
【００１９】
また、前記水晶振動子４の表面と裏面に形成される電極膜５は、Ａｌ若しくはＡｌを主成分とする複数の金属から形成したことを特徴とする請求項１〜３のいずれか１項に記載の真空蒸着装置に係るものである。
【００２０】
また、前記水晶発振式膜厚計Ｍを移動する移動機構13を備え、前記残余のうちの他の蒸発源２から蒸発された前記有機材料Ｂを、膜厚若しくは蒸着速度を制御しながら、前記各水晶振動子４上に蒸着して前記有機材料Ｂ下地膜６を形成し、この残余のうちの他の蒸発源２による蒸着工程終了後に、この水晶発振式膜厚計Ｍを前記移動機構13により移動して、前記一の蒸発源２から蒸発された前記有機材料Ａが前記有機材料Ｂ下地膜６付水晶振動子４上に形成されることで、この一の蒸発源２を制御して前記基板３表面の膜厚若しくは蒸着速度を制御しこの一の蒸発源２での蒸着工程における膜厚モニタリングを行うように構成したことを特徴とする請求項１〜４のいずれか１項に記載の真空蒸着装置に係るものである。
【００２１】
また、前記有機材料Ａ及び有機材料Ｂは、有機ＥＬデバイスを製造するための有機材料であることを特徴とする請求項１〜５のいずれか１項に記載の真空蒸着装置に係るものである。
【発明の効果】
【００２２】
本発明は上述のように構成したから、水晶発振式膜厚計により膜厚や蒸着速度を制御しながら、この膜厚モニタリングによってこの水晶発振式膜厚計の複数の水晶振動子表面にこの（残余のうちの他の）蒸発源から蒸発させた有機材料を蒸着して所定膜厚の有機材料下地膜を予め形成し、この十分な量の膜厚が均一に形成された所定膜厚の下地膜付水晶振動子を複数備えた水晶発振式膜厚計を用いて、（一の）蒸発源から蒸発された有機材料をその膜厚や蒸着速度を制御しながら蒸着することで、水晶振動子の等価直列抵抗の上昇を抑制して、長寿命化が図れ、また前述のように前記有機材料下地膜を均一にして一定膜厚に形成でき、しかも蒸着工程とは別の成膜工程を要さずに効率良く予め形成できる画期的な真空蒸着装置となる。
【００２３】
言い換えると、水晶発振式膜厚計で基板の膜厚と同様に膜厚を管理しながら（膜厚モニタリングしながら）、この（残余のうちの他の）蒸発源から蒸発された有機材料を、この水晶発振式膜厚計の複数の水晶振動子表面に予め蒸着形成するため、蒸着工程とは別に下地膜形成工程（下地膜形成のための新たな蒸着工程）を設けることなく、常に均一な所定膜厚（一定膜厚）の異なる有機材料による有機材料下地膜を形成することができ、これにより水晶振動子の等価直列抵抗の上昇を抑制し、長寿命化を図れる水晶発振式膜厚計を備えた優れた真空蒸着装置となる。
【００２４】
即ち、水晶振動子の電極膜上に、予め残余のうちの他の蒸着工程での膜厚及び蒸着速度制御によりその有機材料が一定膜厚に管理されてその基板と共に蒸着されて一定膜厚の有機材料下地膜が形成されるため、電極膜に直接蒸着材料（有機材料）を蒸着する場合に比して、電極膜と前記有機材料下地膜との密着性は良く、またこの有機材料下地膜と蒸着材料（有機材料）との密着性も良く、またこの蒸着材料との相性も金属膜を下地膜とする場合よりも良好なため膜界面が金属膜に比べて曖昧となり、蒸着材料による蒸着膜の膜厚が増しても、水晶振動子の等価直列抵抵抗の上昇は抑制される為、寿命を長くすることができ、長時間のモニタリングが可能になり、かつこの有機材料下地膜形成工程も、必要な蒸着工程とは別に設ける必要がないため、生産性にも極めて優れた真空蒸着装置となる。
【００２５】
更に説明すると、水晶振動子の電極膜上に予め前記有機材料下地膜を形成することで、電極膜と蒸着材料の密着性が悪く、蒸着膜が水晶振動子の共振振動に追従できず、水晶振動子からみると異物付着状態であるため、振動するためのエネルギー損失があり水晶振動子の等価直列抵抗が上昇してしまうような蒸着材料を蒸着する場合でも、これを蒸着する際の水晶振動子の等価直列抵抗の上昇が抑制されるため、寿命を長くすることができ、長時間のモニタリングが可能になる水晶発振式膜厚計を備えた真空蒸着装置となる。
【００２６】
更に、真空槽内の複数の蒸発源のうち、一の蒸発源から蒸発された有機材料の膜厚若しくは蒸着速度を制御する為の水晶発振式膜厚計の水晶振動子は、予め残余のうちの他の蒸発源での蒸着工程においてこの蒸発源から蒸発された異なる有機材料を、共振周波数の減少下限値まで堆積させず、一定膜厚形成したら複数個備えてある別の水晶振動子へ切換えて膜厚モニタリングを行うようにすることで、即ち、膜厚モニタリングしながら、この膜厚モニタリングしている水晶振動子を順次切り換えて各水晶振動子に順次所定膜厚の有機材料下地膜を形成していくことで、膜厚モニタリングしながら、正確に一定の膜厚に蒸着された有機材料下地膜付の水晶振動子が複数個形成され、これを前記一の蒸発源用の水晶発振式膜厚計として使用する（一の蒸発源用の水晶発振式膜厚計の水晶振動子に使用する）ことで、等価直列抵抗の上昇を抑制し、かつ有機材料下地膜形成工程も必要としない優れた真空蒸着装置となる。
【００２７】
言い換えると、前述のように膜厚モニタリングと、これとは別の（次の）膜厚モニタリングに際しての下地膜の形成とを同時に行うため（両立できるため）、一層効率良く一定膜厚の有機材料下地膜付水晶振動子を複数個備えることができるから、極めて実用性に優れた真空蒸着装置となる。
【００２８】
また、請求項２記載の発明においては、複数の有機蒸着室を有することで、実用性に優れた真空蒸着装置となる。
【００２９】
また、請求項３記載の発明においては、有機材料下地膜を少なくとも２μｍ以上形成することで、水晶振動子の等価直列抵抗の上昇を一層抑制できる真空蒸着装置となる。
【００３０】
また、請求項４記載の発明においては、蒸着材料との密着性が更に向上し、蒸着膜が水晶振動子の共振振動に追従できずに水晶振動子の等価直列抵抗が上昇して、水晶振動子を流れる電流が低下し、いずれは共振振動を測定できなくなることを抑制できる一層優れた真空蒸着装置となる。
【００３１】
また、請求項５記載の発明においては、水晶発振式膜厚計が移動する移動機構を有することで、自動的に移動させることができ、また例えば真空槽の同一蒸着室に設けることで、有機材料の蒸発を停止することなく、有機材料下地膜が形成された水晶振動子を有する水晶発振式膜厚計をこの同一蒸着室の他の蒸発源からの膜厚制御用モニタとして使用することができる。
【００３２】
また、請求項６記載の発明においては、有機ＥＬデバイスの製造に適し、一層有用な水晶発振式膜厚計となる。
【図面の簡単な説明】
【００３３】
【図１】本実施例に係る水晶発振式膜厚計を用いた真空蒸着装置の概略構成図である。
【図２】本実施例に係る水晶発振式膜厚計の一部である水晶ホルダの説明図である。
【図３】本実施例に係る水晶発振式膜厚計の一部であるカバーの説明図である。
【図４】有機ＥＬデバイス製造装置のクラスター方式での一例を示す概略構成説明図である。
【図５】本実施例の水晶振動子の概略構成説明図である。
【図６】本実施例の有機材料蒸着による有機材料下地膜の膜厚に対する等価直列抵抗値安定時間比を表したグラフである。
【図７】本実施例の真空蒸着装置における水晶発振式膜厚計の移動機構を示した概略構成説明平面図である。
【図８】本実施例の真空蒸着装置における水晶発振式膜厚計の移動機構を示した概略構成側面図である。
【発明を実施するための形態】
【００３４】
好適と考える本発明の実施形態を、図面に基づいて本発明の作用を示して簡単に説明する。
【００３５】
本発明の真空蒸着装置は、真空槽１内に少なくとも２つ以上の蒸発源２を有し、蒸発源２には各々の膜厚及び蒸着速度を制御する為の水晶発振式膜厚計Ｍを配設する構成とし、この水晶発振式膜厚計Ｍには複数の水晶振動子４が備えられており、少なくともこの一の水晶発振式膜厚計Ｍに備える複数の水晶振動子４は、予め残余のうちの他の蒸発源２から蒸発された有機材料を一定膜厚形成したら次の水晶振動子４に交換することで、この残余のうちの他の蒸発源２の膜厚及び蒸着速度を制御しながら複数の水晶振動子４上にその有機材料を蒸着して有機材料下地膜６を形成し、これを前記一の蒸発源２の膜厚及び蒸着速度を制御する為の水晶発振式膜厚計Ｍに用いる若しくはこの有機材料下地膜６付の水晶振動子４を備えた水晶発振式膜厚計Ｍを用いるように構成したことで、水晶振動子４の電極膜５に直接蒸着材料が蒸着される場合と比較して、電極膜５と有機材料下地膜６との密着性が良く、またこの有機材料下地膜６と前記蒸着材料との密着性も良く、またこの蒸着材料との相性も金属膜を下地膜とする場合よりも良好なため膜界面が金属膜に比べて曖昧となり、蒸着材料による蒸着膜の膜厚が増しても、水晶振動子４の等価直列抵抗の上昇は抑制され、寿命を長くすることができ、長時間のモニタリングが、蒸着工程以外の有機材料下地膜形成工程を設けることなく可能になる。
【００３６】
例えば、有機ＥＬデバイスを製造するための比重が小さい有機材料を蒸着する場合でも、水晶振動子４表面の電極膜５（例えば、ＡｕやＡｇ）との密着性が良好となり、水晶振動子４の厚みすべり振動に対する追従性が向上し、水晶振動子４の等価直列抵抗の上昇が抑制され、寿命を長くすることができ、長時間のモニタリングが可能となる。
【００３７】
従って、電極膜５上に有機材料下地膜６を形成するための有機材料は、例えば水晶振動子４の等価直列抵抗の上昇を抑制すべき有機材料と同一の真空槽１内で共蒸着をおこなっている蒸発源２から蒸発されるもの若しくは真空蒸着装置において複数ある有機蒸着室12の他の有機蒸着室12のうち、単独で蒸着した際に水晶振動子４の等価直列抵抗が上昇しにくいものを選択し、その蒸着工程により蒸着してこの有機材料下地膜６を形成する。例えば、水晶振動子４の等価直列抵抗が上昇しやすい有機材料よりも電極との密着性が良好で、水晶振動子４の厚みすべり振動の追従性が高くなり、また前記有機材料との相性も金属膜を下地膜とする場合よりも良好とすることで、膜界面も曖昧になって、蒸着膜が厚みを増していっても等価直列抵抗の上昇を抑制でき、発振周波数が安定して正確に測定できるようになり、寿命を長くすることができるものを真空蒸着装置における複数ある有機蒸着室12で蒸発させている有機材料の中から選択し、少なくとも一つ以上の炭素原子を含む有機物から構成される有機材料としている。
【００３８】
また、単に、下地膜は有機材料でなく金属材料による金属膜とすれば、電極膜５との密着性は高まっても蒸着材料との膜界面が発生するため、等価直列抵抗が上昇し寿命は短い。
【００３９】
更に、水晶振動子４の電極膜５上に予め有機材料が蒸着された水晶振動子４を用いる場合は、有機材料下地膜６が形成されてから実際に蒸着されるまでの間に、大気中の水分などの影響で有機材料が劣化してしまい、下地膜としても機能を失ってしまう恐れがある。
【００４０】
例えば、真空蒸着装置において、（残余のうちの他の）蒸発源２から蒸発された有機材料の膜厚モニタリングに用いた水晶振動子４を有機材料下地膜６付の水晶振動子４として、別の（一の）蒸発源２から蒸発される有機材料に直ちに用いる構成とすることで、下地膜である有機材料の劣化を最小限に抑制できる。
【００４１】
更に、有機ＥＬデバイスを製造する真空蒸着装置は、複数の有機蒸着室12を有しており、同一の有機蒸着室12で共蒸着している有機材料を下地膜として用いずとも、複数ある蒸発源２から蒸発される有機材料の中から蒸着レートや薄膜特性を鑑み、下地膜として最適な有機材料を選択することができる。
【００４２】
また、有機材料下地膜６の膜厚は少なくとも２μｍ以上とすることで、水晶振動子４の等価直列抵抗の上昇を一層抑制することができる。
【００４３】
更に、水晶振動子４の表面と裏面に形成される電極膜５は、Ａｌ若しくはＡｌを主成分とする複数の金属を用いることで、ＡｕやＡｇなどの反応性の低い金属で電極膜５を形成する場合と比較して、蒸着材料との密着性が更によくなり、蒸着膜が水晶振動子４の共振振動に追従できずに水晶振動子４の等価直列抵抗が上昇して、水晶振動子４を流れる電流が低下し、いずれは共振振動を測定できなくなることを抑制できる。
【００４４】
また、水晶発振式膜厚計Ｍは、例えば有機蒸着室12において蒸発源２の数より多くあり、かつ全体が移動する移動機構13を有する構成とすれば、一の蒸発源２から蒸発された有機材料の膜厚をモニタリングしながら有機材料下地膜６を形成した後に移動して、他の蒸発源２から蒸発された有機材料の膜厚をモニタリングするように構成することで、有機材料の蒸発をやめることなく長時間の使用が可能となる。
【実施例】
【００４５】
本発明の具体的な実施例について図面に基づいて説明する。
【００４６】
本実施例は、真空槽１内で蒸発源２から蒸発させた有機材料を基板表面に堆積させて薄膜を形成する際の膜厚制御用の水晶発振式膜厚計Ｍを備えた真空蒸着装置に本発明を適用したものである。
【００４７】
本実施例は、真空槽１内に少なくとも２つ以上の蒸発源２を有し、この各蒸発源２による各蒸着工程における膜厚モニタリングのための水晶発振式膜厚計Ｍをこの各蒸発源２毎に備え、この各水晶発振式膜厚計Ｍには複数の水晶振動子４を備えた構成としている。
【００４８】
このうち、等価直列抵抗が上昇してしまう蒸着材料（有機材料Ａ）を蒸着させる蒸発源２の水晶発振式膜厚計Ｍ（一の蒸発源２の一の水晶発振式膜厚計Ｍ）には、予め別の（残余のうちの他の）蒸発源２から蒸発させる蒸着材料（有機材料Ｂ）を下地膜として形成した有機材料下地膜（有機材料Ｂ下地膜）６付の水晶振動子４を用いる。
【００４９】
本実施例のこの有機材料下地膜６付の水晶振動子４の作製は、前記別の（残余のうちの他の）蒸発源２での蒸着工程における水晶発振式膜厚計Ｍの複数の水晶振動子４に、この蒸着工程での膜厚モニタリングと同時に所定膜厚の均一な有機材料下地膜６を形成し、本実施例では、この水晶発振式膜厚計Ｍの有機材料下地膜６付水晶振動子４をこの水晶発振式膜厚計Ｍから取り外して、前記一の蒸発源２の前記一の水晶発振式膜厚計Ｍに備える構成としている。
【００５０】
即ち、本実施例では、各蒸着工程毎（各蒸発源２毎）に水晶発振式膜厚計Ｍを備えており、この水晶発振式膜厚計Ｍは移動せずに、別の蒸着工程で膜厚モニタリングしながら有機材料下地膜６を形成した後に、この水晶振動子４を取り替え（移動装着）する構成としている。
【００５１】
これに対して、膜厚モニタリングと同時に有機材料下地膜６付水晶振動子４に形成された水晶発振式膜厚計Ｍを、この蒸着工程後にこの水晶発振式膜厚計Ｍ毎移動したり、後述する実施例のように配線を接続し直すことなく、一方の水晶発振式膜厚計Ｍを退避移動させつつ前記他方の有機材料下地膜６付水晶振動子４に形成された水晶発振式膜厚計Ｍがこれに変わるように複数の水晶発振式膜厚計Ｍ毎一斉に移動する構成としても良い。
【００５２】
いずれにしても本発明は、残余のうちの他の蒸発源２での蒸着工程で膜厚モニタリングと同時に一定膜厚の有機材料下地膜６を形成することで、特別な下地膜形成工程を要さずに一定膜厚の有機材料下地膜６付水晶振動子４を効率良く複数形成でき、このようにして残余のうちの他の蒸着工程で形成した一定膜厚の有機材料下地膜６付水晶振動子４を、一の（別の）蒸着工程、即ち等価直列抵抗が上昇する蒸着材料を蒸着する蒸着工程での水晶発振式膜厚計Ｍに備える水晶振動子４として備え、この有機材料下地膜６付水晶振動子４を備えた水晶発振式膜厚計Ｍを用いることで、前述のような優れた効果を発揮する真空蒸着装置となるものである。
【００５３】
図１は、その具体的な本実施例の水晶発振式膜厚計Ｍを用いた大型基板に長時間連続使用できる真空蒸着装置における概略構成を示しているが、この実施例では、真空槽１の内部には２つのリニア蒸発源２と、各々の蒸発源２から気化して射出された蒸着材料が基板表面へ到達して薄膜を形成する飛散過程を妨げない位置に、膜厚制御用モニタとして２つの水晶発振式膜厚計Ｍが設置されている。
【００５４】
本実施例の水晶発振式膜厚計Ｍは、発信器７により一定の周波数で振動している水晶振動子４表面（電極膜５）に蒸発源２から射出された蒸着材料が堆積することで堆積量に応じて共振周波数が変化し、その共振周波数変化量から蒸着速度と膜厚を膜厚表示部11で算出し、その値を加熱制御部８へフィードバックすることで、蒸発源２のヒータパワーを制御して蒸着速度が一定になるようにしている。
【００５５】
更に、蒸発源２から射出された蒸着材料が水晶振動子４表面に付着する量を抑制し、一つの水晶振動子４を長時間使用できるように、開口部と非開口部を有する遮蔽部材であるチョッパ（図示していない）が一定速度で回転するように配設してある。
【００５６】
この実施例での膜厚制御用モニタとしての水晶発振式膜厚計Ｍは、図２に示す複数の水晶振動子４を格納できる水晶ホルダ14と、図３に示す水晶振動子４の一つの位置に開口部10を設けたカバー15が水晶ホルダ14の蒸発源２側に備えており、水晶ホルダ14が回転することでカバー15に設けられた開口部10の位置に配設される水晶振動子４を切換えて使用することができ、長時間にわたり連続して蒸着速度の監視が可能になる。
【００５７】
また、図４は有機ＥＬデバイスを製造する複数の有機蒸着室12を備えた真空蒸着装置の構成を示している。仕込み室、前処理室、有機蒸着室、マスクストック室、搬送室、受渡し室、金属蒸着室、排出室から構成され、有機ＥＬデバイスは複数の有機層を積層させて製作するため、真空蒸着装置は各層毎に複数の有機蒸着室12を備えており、その中で使用されている蒸発源２から蒸発される有機材料の中から蒸着レートや薄膜特性を鑑み、有機材料下地膜６として最適な有機材料を選択すれば、水晶発振式膜厚計Ｍは、水晶振動子４を一定膜厚で切り替えて運用することで、膜厚モニタとしての使用と下地膜の形成とを両立させることができる。
【００５８】
この有機材料下地膜６として選択される有機材料Ｂは、前述したように単独で蒸着した際に水晶振動子４の等価直列抵抗が上昇しにくいものである。具体的には、蒸着材料とする有機材料Ａよりも電極膜５との密着性が良好で、水晶振動子４の厚みすべり振動への追従性が高くなり、また前記有機材料Ａとの相性も金属膜を下地膜とする場合よりも良好とすることで、膜界面も曖昧になって、蒸着膜が厚みを増していっても等価直列抵抗の上昇を抑制でき、発振振動数が安定して正確に測定できるようになり、寿命が長くすることができるものを選択する。そのため、有機材料下地膜６を形成する有機材料Ｂは、前述のように前記蒸着材料Ａ（有機材料Ａ）とは異なる少なくとも一つ以上の炭素原子を含む有機物から構成される有機材料としている。
【００５９】
また、単に、下地膜は有機材料ではなく金属材料による金属膜とすれば、電極膜５との密着性は高まっても蒸着材料Ａ（有機材料Ａ）との界面が発生するため、等価直列抵抗が上昇し寿命は短い。
【００６０】
即ち、有機材料下地膜６を形成する有機材料Ｂは、その上に蒸着する蒸着材料Ａ（有機材料Ａ）と相性が良い有機材料とし、且つこの有機材料Ａよりも電極膜５との密着性の高い有機材料Ｂを、真空蒸着装置において膜厚をモニタリングしている有機材料の中から選択する。
【００６１】
また、水晶振動子４の表面と裏面に形成される電極は、Ａｌを主成分とする合金を用いることで、ＡｕやＡｇなどの反応性の低い金属で電極膜５を形成する場合と比較して、蒸着材料との密着性が一層良くなり、水晶振動子４の等価直列抵抗の上昇を抑制できるようにしている。
【００６２】
図５は、本実施例の水晶振動子４の概略構成であるが、前述のように水晶の表裏面にＡｌ若しくはＡｌを主成分とする合金からなる電極膜５を形成した構成としている。
【００６３】
Ａｌは酸化しやすく、電極膜５表面は酸素で覆われた酸化膜が形成されており、反応性が高い酸素分子が蒸着される有機材料の有機分子と電極膜５との密着性を向上させ、蒸着膜が水晶振動子４の共振振動に追従できるようにしている。
【００６４】
図６は、水晶振動子４の電極膜５上に、予め蒸着する予備膜として有機材料を蒸着して有機材料下地膜６を形成し、この有機材料下地膜６上に蒸着工程で用いる有機材料を蒸着する場合に、等価直列抵抗が上昇せず安定している時間を表したグラフである。
【００６５】
有機材料下地膜６の膜厚０.１６μｍの時の等価直列抵抗値の安定時間を１とし、有機材料下地膜６の膜厚が０.７８μｍ，１.５７μｍ，３.１３μｍ時の等価直列抵抗値の安定時間比率を表している。
【００６６】
有機材料下地膜６の膜厚が０.１６μｍの時と比較して、膜厚０.７８μｍ，１.５７μｍ，３.１３μｍと有機材料下地膜６の膜厚が厚くなるほど、等価直列抵抗の安定時間比率が１.３，２.２，６.８と長くなっている。
【００６７】
よって、有機材料下地膜６を厚く蒸着しておくほど、等価直列抵抗値の上昇を抑制することができるが、下地膜を厚く蒸着した分、その上から形成させる蒸着材料の蒸着分が少なくなってしまうので、下地膜の膜厚は少なくとも２μｍ以上が好ましく、水晶ホルダ14に格納されている水晶振動子４の数と蒸着時間を考慮して、下地膜の膜厚と形成水晶振動子４の個数を決めるようにする。
【００６８】
図７は、水晶発振式膜厚計Ｍが全体として一斉に移動する移動機構13を有している場合の概略構成説明平面図である。有機蒸着室12内に２つの蒸発源２があり、水晶発振式膜厚計Ｍは蒸発源２の数より一つ多い３つ備えてある。蒸着中に等価直列抵抗が上昇してしまう水晶発振式膜厚計Ｍには予め有機材料下地膜６付の水晶振動子４を、残りの２つは新品の水晶振動子４を配設する。長時間にわたり有機材料を蒸発させる場合、膜厚モニタリングに使用している水晶振動子４の数が足りなくなり、交換する必要が出てくる。
【００６９】
その時、３つの水晶発振式膜厚計Ｍ全体が蒸発源２の短手方向に移動することで、膜厚モニタリングする水晶発振式膜厚計Ｍが変わり、引き続き膜厚モニタリングを継続することができる。
【００７０】
具体的には、有機材料下地膜６付水晶振動子４で膜厚モニタリングしていた水晶発振式膜厚計Ｍを退避移動させると共に（この退避移動後は使用しない）、膜厚モニタリングと下地膜の形成を両立させていた水晶発振式膜厚計Ｍを移動して変わりに使用し（等価直列抵抗が上昇してしまう蒸着材料の膜厚計として使用し）、この下地形成をした有機材料の膜厚計の次には、使用せずに待機していた膜厚計を使用する。
【００７１】
よって、蒸発源２から射出される有機材料の蒸発を停止させ、冷却後、真空槽１内を大気圧までベントし、水晶発振式膜厚計Ｍの水晶振動子４を交換することなく、長時間にわたり膜厚モニタリングを継続することができる。
【００７２】
図８は、真空蒸着装置における水晶発振式膜厚計Ｍの前記移動機構13を示している。水晶発振式膜厚計Ｍのフレキシブル配管が、真空槽１内の大気圧空間（大気ＢＯＸ）と接続しており、大気ＢＯＸと真空槽１外の大気圧空間とを連通する関節部を有する大気アームにより、前記大気ＢＯＸが移動できるように構成されている。前述した構成とすることで、電気配線、同軸ケーブル、水冷配管などを真空槽１外の大気圧空間から真空槽１内の水晶発振式膜厚計Ｍに導入しながら、移動させることが可能となる。
【００７３】
尚、本発明は、本実施例に限られるものではなく、各構成要件の具体的構成は適宜設計し得るものである。
【符号の説明】
【００７４】
１  真空槽
２  蒸発源
３  基板
４  水晶振動子
５  電極膜
６  有機材料下地膜（有機材料Ｂ下地膜）
12  有機蒸着室
13  移動機構
Ｍ  水晶発振式膜厚計
【図１】
0006448279.tif 000002
【図２】
0006448279.tif 000003
【図３】
0006448279.tif 000004
【図４】
0006448279.tif 000005
【図５】
0006448279.tif 000006
【図６】
0006448279.tif 000007
【図７】
0006448279.tif 000008
【図８】
0006448279.tif 000009